(57)【要約】【課題】銅含有水から銅を再利用可能に回収するにあたって、回収操作を良好に、かつ、純度の高い酸化銅を回収可能とする銅含有水の処理方法および処理装置を提供する。【解決手段】銅含有水Ｗ１を収容するｐＨ調整槽１１と、ｐＨ調整剤を添加するｐＨ調整剤添加手段１２と、ｐＨ調整された銅含有水を濃縮液と脱離液とに分離する第１の膜ろ過手段１３と、得られた濃縮液を収容する脱塩槽１４と、脱塩槽１４内に希釈液を添加する希釈液添加手段と、脱塩槽１４内に収容された希釈された濃縮液を濃縮液と脱離液とに分離する第２の膜ろ過手段１５と、得られた濃縮液を脱塩槽１４内に循環させる循環経路１６と、脱塩槽１４内に収容された濃縮液の塩濃度を測定する塩濃度測定手段１７と、脱塩槽１４内から移送された濃縮液を加熱する加熱手段１８と、加熱された濃縮液を脱水処理する脱水機１９と、を有する銅含有水の処理装置１０。【選択図】図２
2017056416.tif 000002
【特許請求の範囲】
【請求項１】
銅含有水に、ｐＨが５．０以上となるようにｐＨ調整剤を添加して水酸化銅を析出させるｐＨ調整工程と、
前記ｐＨ調整工程を経た銅含有水を、第１の膜ろ過により前記水酸化銅を含有する濃縮液とイオン成分を含有する脱離液とに分離する濃縮工程と、
前記濃縮工程により得られた濃縮液に対して、希釈した後、第２の膜ろ過により前記水酸化銅を含有する濃縮液とイオン成分を含有する脱離液とに分離する操作を、前記第２の膜ろ過により得られる濃縮液が希釈された際に所定の塩濃度以下となるまで繰り返す脱塩工程と、
前記脱塩工程で得られた濃縮液を６０〜１００℃に加熱し、前記水酸化銅を酸化して酸化第二銅とする加熱工程と、
前記加熱工程を経た濃縮液を脱水処理して、前記酸化第二銅を含有する脱水ケーキを得る脱水工程と、
を有することを特徴とする銅含有水の処理方法。
【請求項２】
前記第１の膜ろ過と前記第２の膜ろ過とを、異なる膜ろ過手段により行う請求項１記載の銅含有水の処理方法。
【請求項３】
前記第１の膜ろ過と前記第２の膜ろ過とを、同一の膜ろ過手段により行う請求項１記載の銅含有水の処理方法。
【請求項４】
前記第１の膜ろ過及び第２の膜ろ過が、中空糸の内径が３ｍｍ以上の内圧式の中空糸膜モジュールにより行われる請求項２または３記載の銅含有水の処理方法。
【請求項５】
前記第１の膜ろ過及び前記第２の膜ろ過における、ろ過膜の膜面での流速を１．５ｍ／ｓ以上とする請求項１〜４のいずれか１項に記載の銅含有水の処理方法。
【請求項６】
前記脱塩工程において、前記第２の膜ろ過により得られる濃縮液の導電率が２５００μＳ／ｍ以下となったときに所定の塩濃度以下となったと判断する請求項１〜５のいずれか１項に記載の銅含有水の処理方法。
【請求項７】
前記濃縮工程において、得られる濃縮液が、所定の活性汚泥浮遊物質（ＭＬＳＳ）値以上となるまで前記第１の膜ろ過を繰り返し行う請求項１〜６のいずれか１項に記載の銅含有水の処理方法。
【請求項８】
前記所定の活性汚泥浮遊物質（ＭＬＳＳ）値が、１００００ｍｇ／Ｌである請求項７に記載の銅含有水の処理方法。
【請求項９】
銅含有水を収容するｐＨ調整槽と、
前記ｐＨ調整槽内に、水酸化銅を析出させるためにｐＨ調整剤を添加するｐＨ調整剤添加手段と、
ｐＨ調整された銅含有水を、前記水酸化銅を含有する濃縮液とイオン成分を含有する脱離液とに分離する第１の膜ろ過手段と、
前記第１の膜ろ過手段により得られた濃縮液を収容する脱塩槽と、
前記脱塩槽内に、希釈液を添加して前記濃縮液を希釈する希釈液添加手段と、
前記脱塩槽内に収容された希釈された濃縮液を、前記水酸化銅を含有する濃縮液とイオン成分を含有する脱離液とに分離する第２の膜ろ過手段と、
前記第２の膜ろ過手段により得られた濃縮液を前記脱塩槽内に循環させる循環経路と、
前記脱塩槽内に収容された濃縮液の塩濃度を測定する塩濃度測定手段と、
前記水酸化銅を酸化して酸化第二銅とするために、前記脱塩槽内から移送された濃縮液を加熱する加熱手段と、
前記酸化第二銅を含有する脱水ケーキを得るために、前記加熱された濃縮液を脱水処理する脱水機と、
を有することを特徴とする銅含有水の処理装置。
【請求項１０】
前記第１の膜ろ過手段と前記第２の膜ろ過手段とが、異なる膜ろ過手段である請求項９記載の銅含有水の処理装置。
【請求項１１】
前記第１の膜ろ過手段と前記第２の膜ろ過手段とが、同一の膜ろ過手段である請求項９記載の銅含有水の処理装置。
【請求項１２】
前記膜ろ過手段が、中空糸の内径が３ｍｍ以上の内圧式の中空糸膜モジュールである請求項１０または１１記載の銅含有水の処理装置。
【請求項１３】
さらに、前記ｐＨ調整された銅含有水を、前記第１の膜ろ過手段で処理する前に一旦収容する濃縮槽と、
前記第１の膜ろ過手段により得られた濃縮液を前記濃縮槽内に循環させる循環経路と、
を有する請求項９〜１２のいずれか１項記載の銅含有水の処理装置。
【発明の詳細な説明】
【技術分野】
【０００１】
本発明の実施形態は、銅含有水の処理方法および処理装置に関する。
【背景技術】
【０００２】
銅は有価金属であり、銅を含む廃水から得られる汚泥は、銅原料として回収、利用される。このとき、回収する銅を酸化銅の形にすれば、汚泥の脱水性が改善されるとともに、酸化銅は顔料、ガラス・陶器の着色剤、フェライト原料などとして直接用途があり、回収価値が向上する。
【０００３】
したがって、銅を含む廃水から銅を回収するに際し、アルカリ剤を添加して水酸化銅とし、これを酸化させて酸化銅を回収する方法が種々検討されている。なお、水酸化銅は一般に微細な粒子であるため、脱水効率が悪く、汚泥ケーキの含水率が低減できないおそれがあるため、その点でも酸化銅とすることが有利である。
【０００４】
しかしながら、このような回収方法を行う際には、一般に、水酸化銅を加熱して酸化第二銅とするため、その加熱時に塩濃度が高いと、反応槽の腐食や劣化が生じるおそれがある。また、このような回収方法においては、酸化第二銅の粒子成長が阻害されることに起因すると思われる、回収された銅の純度が低下する場合があった。
【先行技術文献】
【特許文献】
【０００５】
【特許文献１】特開平０９−２９２６６号公報
【特許文献２】特開平０５−３１９８２５号公報
【特許文献３】特開２０１３−１０８１１７号公報
【発明の概要】
【発明が解決しようとする課題】
【０００６】
そこで、本発明が解決しようとする課題は、銅含有水から銅を再利用可能に回収するにあたって、回収操作を良好に、かつ、純度の高い酸化銅を回収可能とする銅含有水の処理方法および処理装置を提供することである。
【課題を解決するための手段】
【０００７】
実施形態の銅含有水の処理方法は、銅含有水に、ｐＨが５．０以上となるようにｐＨ調整剤を添加して水酸化銅を析出させるｐＨ調整工程と、前記ｐＨ調整工程を経た銅含有水を、第１の膜ろ過により前記水酸化銅を含有する濃縮液とイオン成分を含有する脱離液とに分離する濃縮工程と、前記濃縮工程により得られた濃縮液に対して、希釈した後、第２の膜ろ過により前記水酸化銅を含有する濃縮液とイオン成分を含有する脱離液とに分離する操作を、前記第２の膜ろ過により得られる濃縮液が希釈された際に所定の塩濃度以下となるまで繰り返す脱塩工程と、前記脱塩工程で得られた濃縮液を６０〜１００℃に加熱し、前記水酸化銅を酸化して酸化第二銅とする加熱工程と、前記加熱工程を経た濃縮液を脱水処理して、前記酸化第二銅を含有する脱水ケーキを得る脱水工程と、を有することを特徴とする。
【０００８】
実施形態の銅含有水の処理装置は、銅含有水を収容するｐＨ調整槽と、前記ｐＨ調整槽内に、水酸化銅を析出させるためにｐＨ調整剤を添加するｐＨ調整剤添加手段と、ｐＨ調整された銅含有水を、前記水酸化銅を含有する濃縮液とイオン成分を含有する脱離液とに分離する第１の膜ろ過手段と、前記第１の膜ろ過手段により得られた濃縮液を収容する脱塩槽と、前記脱塩槽内に、希釈液を添加して前記濃縮液を希釈する希釈液添加手段と、前記脱塩槽内に収容された希釈された濃縮液を、前記水酸化銅を含有する濃縮液とイオン成分を含有する脱離液とに分離する第２の膜ろ過手段と、前記第２の膜ろ過手段により得られた濃縮液を前記脱塩槽内に循環させる循環経路と、前記脱塩槽内に収容された濃縮液の塩濃度を測定する塩濃度測定手段と、前記水酸化銅を酸化して酸化第二銅とするために、前記脱塩槽内から移送された濃縮液を加熱する加熱手段と、前記酸化第二銅を含有する脱水ケーキを得るために、前記加熱された濃縮液を脱水処理する脱水機と、を有することを特徴とする。
【図面の簡単な説明】
【０００９】
【図１】第１の実施形態における銅含有水の処理方法のフローチャートである。
【図２】第１の実施形態における銅含有水の処理装置の概略構成を示す図である。
【図３】第２の実施形態における銅含有水の処理装置の概略構成を示す図である。
【図４】第３の実施形態における銅含有水の処理装置の概略構成を示す図である。
【発明を実施するための形態】
【００１０】
以下、本発明の実施形態について説明する。
図１は、本実施形態における銅含有水の処理方法のフローチャートであり、図２は、第１の実施形態における銅含有水の処理装置の概略構成を示す図である。
【００１１】
〔第１の実施形態〕
＜銅含有水の処理方法＞
第１の実施形態に係る銅含有水の処理方法は、図１のフローチャートに示した通り、銅を含有する銅含有水のｐＨが５．０以上となるようにｐＨを調整するｐＨ調整工程（Ｓ１）と、該ｐＨ調整工程を経た銅含有水を、第１の膜ろ過により濃縮液と脱離液とに分離する濃縮工程（Ｓ２）と、濃縮工程により得られた濃縮液に対して、希釈した後、第２の膜ろ過により水酸化銅を含有する濃縮液とイオン成分を含有する脱離液とに分離する操作を、前記第２の膜ろ過により得られる濃縮液が希釈された際に所定の塩濃度以下となるまで繰り返す脱塩工程（Ｓ３）と、脱塩工程で得られた濃縮液を６０〜１００℃に加熱して、水酸化銅を酸化して酸化第二銅を得る加熱工程（Ｓ４）と、加熱工程を経た濃縮液を脱水処理して、酸化第二銅を含有する脱水ケーキを得る脱水工程（Ｓ５）と、を有する。
【００１２】
（銅含有水）
各工程を説明する前に、本実施形態で処理対象となる銅含有水について説明する。
ここで被処理水となる銅含有水は、水溶液中に銅を含有するものであって、銅がイオンとして溶解されているものであり、例えば、エッチング液やメッキ液等の排液が挙げられる。これらの排液は、硫酸イオンや塩化物イオン等の陰イオン成分を同時に含有している。そのため、本実施形態で処理対象とする銅含有水のｐＨは、通常、５．０未満であり、典型的には２．０未満や、１．０未満の強酸性である。
【００１３】
（ｐＨ調整工程；Ｓ１）
上記のような銅含有水に対して、まず、ｐＨが５．０以上となるようにｐＨ調整剤を添加してｐＨを調整する。このように、銅含有水のｐＨを５．０以上とすることで、水溶液中に含有される銅イオンが、水酸化銅となって水溶液中に析出する。なお、この工程における銅含有水のｐＨは５．０〜１２．０とすることが好ましく、６．０〜９．０とすることがより好ましい。
【００１４】
ここで使用するｐＨ調整剤はアルカリであり、このアルカリとしては、水酸化ナトリウム、水酸化カリウム、水酸化マグネシウム、水酸化バリウム、等が挙げられ、なかでも、水酸化ナトリウム、水酸化カリウムが好ましい。なお、水酸化カルシウムは、このｐＨ調整工程で使用可能であるが、後述する汚泥中の銅濃度が低くなり、ろ過性が不良で含水率の高い脱水ケーキを与える汚泥となる場合があるため、他のアルカリと比較すると好ましくない。
【００１５】
ｐＨ調整剤を添加することで、銅含有水のｐＨはアルカリ方向に変動する。このとき、上記のように銅含有水に溶解して含まれている銅イオンは、水酸化物イオンと反応して水酸化銅（II）〔Ｃｕ（ＯＨ）２〕となり、銅含有水中で固形分として析出する。
【００１６】
（濃縮工程；Ｓ２）
次いで、ｐＨ調整された銅含有水を第１の膜ろ過により、水酸化銅を含有する濃縮液とイオン成分を含有する脱離液とに分離する。この第１の膜ろ過により、回収対象である水酸化銅を含有する溶液は濃縮され、その濃度が高められる。一方、回収にあたって不要なイオン成分の一部は濃縮液からは除去（脱塩）され、脱離液として分離される。この第１の膜ろ過の操作は、この濃縮液に含有される銅濃度を高めるため、繰り返し行うことが好ましい。
【００１７】
（脱塩工程；Ｓ３）
次いで、濃縮工程で得られた濃縮液を水道水や工水等の希釈液を添加して希釈し、第２の膜ろ過を行う。ここで、希釈は、その前段において濃縮により除去された水分を補給する程度の希釈液を添加して行う。例えば、１．５〜３．０倍希釈となるように希釈液を添加する。そして、希釈された濃縮液を、第２の膜ろ過により、水酸化銅を含有する濃縮液とイオン成分を含有する脱離液とに分離する。
【００１８】
ここでは、銅を含有する濃縮液を十分に脱塩するため、第２の膜ろ過により得られた濃縮液に再度希釈液を添加して希釈し、第２の膜ろ過を行う操作を繰り返す。この希釈と第２の膜ろ過とを繰り返す操作は、得られる濃縮液が所定の塩濃度以下となるまで行う。ここで所定の塩濃度としては、塩化物イオンや硫化物イオン等の塩濃度を１０００ｍｇ／Ｌ（１０００ｐｐｍ）となるような濃度が好ましく、１００ｐｐｍ以下、例えば５０〜１００ｐｐｍ程度とするのがより好ましい。この繰り返し回数は、通常、２〜８回程度である。なお、ここで塩濃度は、濃縮液を希釈する際にも常に測定しておき、所定の塩濃度以下となる測定値が得られればよい。したがって、通常、所定の塩濃度以下となるのは希釈時であり、その際には希釈を途中で停止してもよい。
【００１９】
このとき、得られる濃縮液の塩濃度は、導電率を測定することにより間接的に測定できる。この場合、導電率が２５００μＳ／ｍ以下となるまで行うことが好ましく、２０００μＳ／ｍ以下となるまで行うことがより好ましい。
【００２０】
ここで得られる脱塩処理された濃縮液は、その濃縮液中の銅濃度を８０００ｐｐｍ以上、例えば１００００〜１５０００ｐｐｍ程度とすることが好ましい。
【００２１】
なお、この膜ろ過処理をすることにより十分に脱塩されるため、後段の加熱工程における加熱時に、反応容器や配管等の腐食を抑制でき、また、酸化により得られる酸化第二銅の粒子成長を良好なものとできる。
【００２２】
また、上記の所定の塩濃度以下となった際に、加熱工程に付す前に、第２の膜ろ過を再度行って、濃縮を行って銅濃度を高めてから加熱工程に移送することが好ましい。このとき、濃縮度合は適宜設定でき、例えば、濃縮液の活性汚泥浮遊物質（ＭＬＳＳ）を測定するようにして、所定のＭＬＳＳ値以上となるまで濃縮してから加熱工程に付すことが好ましい。このとき、所定のＭＬＳＳ値としては１００００〜１５０００ｍｇ／Ｌが好ましい。ＭＬＳＳ値はＭＬＳＳ計により測定できる。ＭＬＳＳ計については後述する。
【００２３】
（加熱工程）
次いで、脱塩工程で得られた濃縮液を６０℃〜１００℃に加熱し、濃縮液中に含まれる水酸化銅を酸化させて酸化第二銅を得る。ここで、水酸化銅は、濃縮液中で加熱するだけで、しかも、加熱温度を１００℃超のような高温としなくても酸化でき、処理負担が軽減される。
【００２４】
このとき、濃縮液の加熱は、濃縮液内に加熱蒸気を直接供給して加熱したり、容器内に収容された濃縮液をヒーターにより加熱したり、すればよい。このときの加熱は、濃縮液の温度を６０〜１００℃とし、この加熱状態を２０分以上、好ましくは４０分以上保持させる。このように濃縮液を加熱することで、酸化反応を効率的に進行させることができる。
【００２５】
なお、この加熱工程は、加熱を２段以上の多段階で行ってもよい。多段階で行う場合は、後段に行くほど加熱温度が高くなるように処理することが好ましい。例えば、加熱工程を２段階で行う場合には、１段目では６０℃以上８０℃未満で、２０分〜２時間程度処理し、続いて２段目では８０℃以上１００℃未満で、１５〜４０分程度処理すればよい。また、３段階で行う場合には、１段目では６０℃以上７０℃未満で、２０〜６０分、２段階目では７０℃以上８５℃未満で、１０〜３０分、３段目では８５℃以上１００℃未満で、５〜２０分程度処理すればよい。
【００２６】
このように多段階の加熱工程により、上記酸化反応を進行させることで、水酸化銅の酸化を十分に行うことができる。
【００２７】
（脱水工程）
最後に、酸化第二銅を含有する濃縮液を脱水処理して、酸化第二銅を含有する脱水ケーキを得る。この脱水工程は、汚泥の脱水として公知の脱水方法によればよく、ベルトプレス脱水機、フィルタープレス脱水機、スクリュープレス脱水機、遠心脱水機、真空脱水機等の脱水機により脱水処理を行えばよい。この脱水工程により得られる脱水ケーキが回収され、再利用される。
【００２８】
この脱水ケーキは、前段で脱塩を十分に行っていることにより酸化第二銅の結晶成長が阻害されるのを抑制できるため、銅含有量の多いものとなる。また、脱水性が良好であるため脱水ケーキ自体の量を少なくできる。そのため、本実施形態の銅含有水の処理方法は、銅の回収効率を向上させることができる。
【００２９】
＜銅含有水の処理装置＞
次に、この銅含有水の処理方法を実施する処理装置の一例を示す。第１の実施形態に係る銅含有水の処理装置１０の概略構成を図２に示した。
図２に示したように、第１の実施形態に係る銅含有水の処理装置１０は、被処理水である銅含有水を収容し、ｐＨ調整を行うｐＨ調整槽１１と、ｐＨ調整槽１１内にｐＨ調整剤を添加するｐＨ調整剤添加手段１２と、ｐＨ調整された銅含有水を膜ろ過して濃縮液と脱離液に分離する第１の膜ろ過手段１３と、第１の膜ろ過手段１３により得られた濃縮液を収容し、かつ、希釈液を添加可能とする脱塩槽１４と、脱塩槽１４中の希釈された濃縮液を膜ろ過して濃縮液と脱離液とに分離する第２の膜ろ過手段１５と、第２の膜ろ過手段１５により得られた濃縮液を脱塩槽１４に循環させる循環経路１６と、脱塩槽１４中の濃縮液の塩濃度を測定する塩濃度測定手段１７と、塩濃度測定手段１７により所定の塩濃度以下となった濃縮液を収容し、加熱する加熱手段１８と、加熱処理された濃縮液を脱水処理する脱水機１９と、を有する。
【００３０】
ｐＨ調整槽１１は、被処理水として供給される銅含有水Ｗ１を安定して収容できるものであればよい。また、ここではｐＨ調整剤を添加してｐＨ調整を行うため、このｐＨ調整槽１１は、ｐＨの変動によっても影響を受けない材質で形成する。
【００３１】
ｐＨ調整剤添加手段１２は、ｐＨ調整剤としてアルカリをｐＨ調整槽１１内に添加するものである。添加されたアルカリは、銅含有水と混合され、銅含有水のｐＨをアルカリ方向に変動させる。ｐＨ調整は、ｐＨ調整槽１１内の銅含有水のｐＨを監視しながら随時適切なｐＨに調整できるように、ｐＨ測定器を設けることが好ましい。
【００３２】
膜ろ過手段１３は、ｐＨ調整された銅含有水中の水分を透過してろ過水Ｗ２と水酸化銅が濃縮された濃縮液とに分離するもので、平膜、管状膜、中空糸膜等の公知のろ過膜を有する膜ろ過手段を使用できる。この膜ろ過手段１３により、水酸化銅が濃縮された濃縮液は、脱塩槽１４に送られる。一方、ろ過されたろ過水Ｗ２は、ｐＨ調整した銅含有水と混合して、再度、膜ろ過手段での処理を繰り返すように循環処理してもよいし、必要に応じて適当な最終処理をした後、排水してもよい。
【００３３】
なお、この膜ろ過手段１３としては、中空糸膜型モジュールが好ましく、内圧式であることがさらに好ましい。ろ過対象である水酸化銅の微粒子がろ過により目詰まりを生じにくくするため、中空糸膜型の場合、その中空糸の内径は、２ｍｍ以上であることが好ましく、３ｍｍ以上であることがより好ましい。また、この場合クロスフローで通水処理することが好ましい。クロスフローで処理することで、ろ過対象である水酸化銅の微粒子やその他の懸濁物質が膜表面に付着するのを軽減し、高い透過流速を維持することができる。また、ろ過膜の膜面での処理水の流速を１．５ｍ／ｓ以上とすることが好ましい。
【００３４】
また、この膜ろ過手段１３に用いられるろ過膜は、精密ろ過膜あるいは限外ろ過膜であり、耐薬品性および耐熱性を有するものであることが好ましい。耐薬品性としては、例えば、酸、アルカリ、酸化剤等に耐性を有することが好ましく、特に高濃度のアルカリに耐性を有することが好ましい。耐熱性としては、例えば、８０℃程度の温度に耐性を有することが好ましい。
【００３５】
この膜ろ過手段１３のろ過膜の材質としては、例えば、ポリプロピレン、ポリアクリロニトリル、ポリスルホン、酢酸セルロース、ポリエチレン、ポリフッ化ビニリデン、ポリテトラフルオロエチレン等が好ましいものとして挙げられる。この膜ろ過手段１３により、被処理水の濃縮処理を行うことができる。
【００３６】
脱塩槽１４は、膜ろ過手段１３により得られた濃縮液を収容するとともに、希釈液供給手段（図示せず）から希釈液Ｗ３を供給して、脱塩の準備として該濃縮液を希釈するものである。このように希釈された濃縮液は、次に、第２の膜ろ過手段１５に供給される。
【００３７】
第２の膜ろ過手段１５は、その供給された濃縮液中の水分を透過してろ過水Ｗ４と水酸化銅が濃縮された処理水に分離するものである。この第２の膜ろ過手段１５により、水酸化銅が濃縮された処理水は、循環経路１６により再度脱塩槽１４に収容される。
【００３８】
この希釈と第２の膜ろ過の操作は、第２の膜ろ過手段１５で得られる濃縮液から脱塩が十分に行われるまで繰り返し行われる。脱塩が十分に行われたか否かは、塩濃度測定手段１７により濃縮液中の塩濃度を導電率により間接的に測定することにより行われる。
【００３９】
塩濃度測定手段１７としては、導電率計等が挙げられ、脱塩槽１４内に収容される濃縮液の塩濃度を測定できるように配置される。この塩濃度測定手段１７によって測定された塩濃度が所定値以下となったとき、濃縮液は加熱手段１８に移送される。なお、加熱手段１８に移送するにあたって、濃縮して銅濃度を高めてから移送してもよい。その場合、この脱塩槽１４には、ＭＬＳＳ計を備えて、収容されている濃縮液中のＭＬＳＳ値を測定し、濃縮度合を確認するようにする。
【００４０】
ここで、脱塩槽１４における希釈は、上記したように、その前段において濃縮された分を希釈する程度の希釈液を添加して行う。このような希釈を行うには、脱塩槽１４の内部に水位を検出できるレベルセンサーを設けておき、所定の水位に到達したときに希釈液の添加を停止するようにすればよい。
なお、この脱塩操作により第２の膜ろ過手段１５で得られる脱離液Ｗ４は、ｐＨ調整した銅含有水と混合して、再度、膜ろ過手段での処理を繰り返すように循環処理してもよいし、必要に応じて適当な最終処理をした後、排水してもよい。
【００４１】
加熱手段１８は、第２の膜ろ過手段１５により得られた濃縮液を加熱して、濃縮液中の水酸化銅を酸化第二銅に酸化させるものである。この加熱手段１８としては、例えば、濃縮液を収容する反応容器１８ａと、その反応容器１８ａ内の濃縮液中に加熱蒸気を供給する蒸気供給配管１８ｂとから構成される。この蒸気供給配管１８ｂは、１００℃超の加熱蒸気を濃縮液中に供給し、濃縮液全体を加熱するものである。このとき、加熱蒸気を濃縮液中に広く拡散させて全体を加熱することが好ましい。
【００４２】
なお、上記では蒸気供給配管１８ｂを例示したが、例えば、反応容器１８ａの外部にヒーターを配置し濃縮液を加熱する等、加熱手段１８は濃縮液中の水酸化銅を加熱により酸化できる構成のものであればよい。
【００４３】
脱水機１９は、汚泥の脱水に用いられる公知の脱水機が挙げられ、例えば、ベルトプレス脱水機、フィルタープレス脱水機、スクリュープレス脱水機、遠心脱水機、真空脱水機等が挙げられる。この脱水機１９により得られる脱水ケーキＣを回収し、銅資源として再利用する。
【００４４】
この脱水により得られる脱水液Ｗ５は、上記第１の膜ろ過手段１３における脱離液Ｗ２や上記第２の膜ろ過手段１５における脱離液Ｗ４と同様に、ｐＨ調整した銅含有水と混合して、再度、膜ろ過手段での処理を繰り返すように循環処理してもよいし、必要に応じて適当な最終処理をした後、排水してもよい。
【００４５】
上記説明したように、第１の実施形態における銅含有水の処理方法および処理装置によれば、銅含有水から銅を再利用可能に回収するにあたって、回収操作を良好に、かつ、純度の高い酸化銅を回収できる。さらに、装置を構成する各要素の腐食等を有効に抑制でき、装置寿命を長くすることができる。これらの効果については、後述する第２および第３の実施形態においても同様である。
【００４６】
〔第２の実施形態〕
次に、第２の実施形態について説明する。第２の実施形態に係る銅含有水の処理装置２０の概略構成を図３に示した。
図３に示したように、第２の実施形態に係る銅含有水の処理装置２０は、被処理水である銅含有水を収容し、ｐＨ調整を行うｐＨ調整槽１１と、ｐＨ調整槽１１内にｐＨ調整剤を添加するｐＨ調整剤添加手段１２と、ｐＨ調整された銅含有水を収容する濃縮槽２１と、濃縮槽２１に収容した銅含有水を膜ろ過して濃縮液と脱離液とに分離する第１の膜ろ過手段１３と、第１の膜ろ過手段１３により得られた濃縮液を濃縮槽２１に循環させる循環経路２２と、濃縮槽２１内の濃縮液中の活性汚泥浮遊物質（ＭＬＳＳ）を測定するＭＬＳＳ計２３と、濃縮槽２１から移送された濃縮液を収容し、かつ、希釈液を添加可能とする脱塩槽１４と、脱塩槽１４中の希釈された濃縮液を膜ろ過して濃縮液と脱離液とに分離する第２の膜ろ過手段１５と、第２の膜ろ過手段１５により得られた濃縮液を脱塩槽１４に循環させる循環経路１６と、脱塩槽１４中の濃縮液の塩濃度を測定する塩濃度測定手段１７と、塩濃度測定手段１７により所定の塩濃度以下となった濃縮液を収容し、加熱する加熱手段１８と、加熱処理された濃縮液を脱水処理する脱水機１９と、を有する。
【００４７】
すなわち、この実施形態である銅含有水の処理装置２０は、上記第１の実施形態の銅含有水の処理装置１０において、ｐＨ調整槽１１の後段に濃縮槽２１を設け、この濃縮槽２１を第１の膜ろ過手段１３と循環可能に接続し、濃縮槽２１において濃縮液が所定の濃度となった後に、脱塩槽１４に送液するようにした装置である。したがって、ｐＨ調整槽１１によるｐＨ調整、第１の膜ろ過手段１３により膜ろ過、脱塩槽１４と第２の膜ろ過手段１５による脱塩、加熱手段１８による酸化、脱水機１９による脱水ケーキＣの回収、は第１の実施形態と全く同一の構成、同一の操作によって銅含有水の処理が行われる。
【００４８】
以下、第１の実施形態とは異なる点について説明する。
上記したように、第２の実施形態において第１の実施形態と異なる点は、濃縮槽２１を新たに設け、この濃縮槽２１と第１の膜ろ過手段１３とを循環経路２２等により循環可能にした点にある。また、濃縮槽２１には、その内部に収容する濃縮液の活性汚泥浮遊物質（ＭＬＳＳ）を測定可能なように、ＭＬＳＳ計２３が設けられている。
【００４９】
本実施形態では、希釈して第２の膜ろ過を行う脱塩工程の前に、濃縮液の銅濃度を十分に高めておき、その後の銅回収率を向上させるものである。すなわち、ｐＨ調整槽１１でｐＨ調整した濃縮液を濃縮槽２１に移送し、さらに第１の膜ろ過手段１３により第１の膜ろ過を行って、濃縮液と脱離液とに分離する。第１の膜ろ過により得られた濃縮液は、循環経路２２により濃縮槽２１に移送して循環させる。
【００５０】
循環により濃縮槽２１に収容された濃縮液は、ＭＬＳＳ計２３によりＭＬＳＳが測定され、所定の値になるまで、第１の膜ろ過を繰り返し行う。そして、所定の値となったところで、脱塩槽１４に移送される。このとき、ＭＬＳＳの所定の値としては、１００００ｍｇ／Ｌ（ｐｐｍ）以上、例えば１００００〜３００００ｍｇ／Ｌ（ｐｐｍ）程度とするのが好ましく、さらに２００００ｍｇ／Ｌ（ｐｐｍ）以上とするのがより好ましい。
【００５１】
〔第３の実施形態〕
次に、第３の実施形態について説明する。第３の実施形態に係る銅含有水の処理装置３０の概略構成は図４に示した。
図４に示すように、第３の実施形態に係る銅含有水の処理装置３０は、被処理水である銅含有水を収容し、ｐＨ調整を行うｐＨ調整槽１１と、ｐＨ調整槽１１内にｐＨ調整剤を添加するｐＨ調整剤添加手段１２と、ｐＨ調整された銅含有水を収容し、かつ、希釈液を添加可能とする濃縮・脱塩槽３１と、濃縮・脱塩槽３１中に収容された銅含有水及び濃縮液を膜ろ過して濃縮液と脱離液とに分離する第３の膜ろ過手段３２と、第３の膜ろ過手段３２により得られた濃縮液を濃縮・脱塩槽３１に循環させる循環経路３３と、濃縮・脱塩槽３１内の濃縮液中の活性汚泥浮遊物質（ＭＬＳＳ）を測定するＭＬＳＳ計２３と、濃縮・脱塩槽３１中の濃縮液の塩濃度を測定する塩濃度測定手段１７と、塩濃度測定手段１７により所定の塩濃度以下となった濃縮液を収容し、加熱する加熱手段１８と、加熱処理された濃縮液を脱水処理する脱水機１９と、を有する。
【００５２】
この第３の実施形態は、上記第１の実施形態において、第１の膜ろ過手段１３を省略して、第２の膜ろ過手段１５の代わりに、第３の膜ろ過手段３２を設けたものである。この第３の膜ろ過手段３２は、第１の実施形態における第１の膜ろ過手段１３と第２の膜ろ過手段１５の両方の処理を行うものである。すなわち、ｐＨ調整槽１１によるｐＨ調整、加熱手段１８による酸化、脱水機１９による脱水ケーキＣの回収、は第１の実施形態と全く同一の構成、同一の操作によって銅含有水の処理が行われる。
【００５３】
以下、第１の実施形態とは異なる点について説明する。
ｐＨ調整槽１１でｐＨ調整された被処理水は、膜ろ過手段で処理されることなく、そのまま濃縮・脱塩槽３１に収容される。そして、まずは希釈されることなく、第３の膜ろ過手段３２により処理して濃縮液と脱離液Ｗ２とを得るものである。得られた濃縮液は循環経路３３により循環させ、再び濃縮・脱塩槽３１に収容される。このとき、第２の実施形態と同様に、濃縮・脱塩槽３１と第３の膜ろ過手段３２とを循環させることにより濃縮液中のＭＬＳＳが所定の値となるまで濃縮操作を行ってもよい。
【００５４】
次に、第３の膜ろ過手段３２により得られ、濃縮・脱塩槽３１中に収容した濃縮液に希釈液Ｗ３を添加して希釈し、第３の膜ろ過手段３２により再度膜ろ過して脱塩処理を行う。この第３の膜ろ過手段３２による脱塩処理は、第１及び第２の実施形態と同様の操作により達成できる。
【００５５】
上記のように、この第３の実施形態では、第１の実施形態における第１の膜ろ過手段１３と第２の膜ろ過手段１５で行っていた膜ろ過を第３の膜ろ過手段３１で行うようにしたものである。このような構成とすることで、部品点数を少なくでき、装置の設置スペースを省スペース化することができる。
なお、ここで用いる第３の膜ろ過手段３１は、第１の膜ろ過手段１３で説明したものと同一の膜ろ過手段を用いることができる。
【実施例】
【００５６】
以下、本実施形態について、具体例によりさらに詳細に説明する。
（実施例１）
図３に示した装置において、さらに脱塩槽内にＭＬＳＳ計を備え、加熱手段が２段階での加熱処理を可能とした銅含有水の処理装置を用いた実施例について説明する。
まず、被処理水として、ｐＨが１．０未満の銅エッチング廃液である銅含有水を用意した。この銅含有水をｐＨ調整槽に収容し、ｐＨ調整剤として水酸化ナトリウム水溶液をｐＨ調整槽に添加した。銅含有水のｐＨが１０．０となるようにｐＨ調整剤を添加して、粒子状の水酸化銅を析出させた。
【００５７】
次に、ｐＨ調整を行った銅含有水を、濃縮槽に移送した。そして、濃縮槽に収容した銅含有水を第１の膜ろ過手段（住友電工株式会社製、商品名：ポアフロン；内圧式の中空糸膜モジュール、中空糸の内径  ３．５ｍｍ）によりクロスフローろ過を行った。このとき、ろ過は７分間を１サイクルとし、６分３０秒間はろ過通水、３０秒間は逆洗による洗浄、として処理を行った。このろ過により、ｐＨ調整された被処理水は濃縮された銅含有水と透過水とに分離され、高濃度の銅化合物を含有する濃縮液を得た。この濃縮液であるスラリーをｐＨ調整槽に戻し、該スラリーの活性汚泥浮遊物質（ＭＬＳＳ）をＭＬＳＳ計（横河電機株式会社製、商品名：ＳＳ３００Ｇ）で測定した。ＭＬＳＳが、２００００ｍｇ／Ｌを超えるまで、第１の膜ろ過手段による膜ろ過を繰り返し行った。ＭＬＳＳが上記数値を超えたところで、第１の膜ろ過を停止し、ポンプにより濃縮槽内のスラリーを脱塩槽に移送した。
【００５８】
次に、脱塩槽に希釈液として工水を供給して、スラリーを希釈した。希釈液の添加量は、脱塩槽内のレベルセンサーで制御し、希釈液を添加した混合液の量が、処理対象とした銅含有水と同量となる量（濃縮液をほぼ２倍希釈する量）を供給した。次いで、希釈されたスラリーを、第２の膜ろ過手段（住友電工株式会社製、商品名：ポアフロン；内圧式の中空糸膜モジュール、中空糸の内径  ３．５ｍｍ）によりクロスフローろ過を行った。ここでも第１の膜ろ過手段と同様に、ろ過は７分間を１サイクルとし、６分３０秒間はろ過通水、３０秒間は逆洗による洗浄、として処理を行った。
この第２の膜ろ過により得られる濃縮液を脱塩槽に戻し、該濃縮液のＭＬＳＳをＭＬＳＳ計で測定し、２００００ｍｇ／Ｌを超えるまで、第２の膜ろ過による処理を継続した。
再度、希釈液の添加及び第２のろ過膜手段によるろ過操作を、脱塩槽内に設けた導電率計（横河電機株式会社製、商品名：４線式導電率/抵抗率計  ＳＣ４５０Ｇ）により測定される導電率が２０００μＳ／ｍ以下となるまで繰り返して行った。本実施例では４回繰り返した。
【００５９】
導電率が２０００μＳ／ｍ以下となったところで希釈液の添加を停止し、再度、第２の膜ろ過により、得られる濃縮水が２００００ｍｇ／Ｌを超えるまで濃縮を行った。得られた濃縮水を加熱手段に移送して、加熱による酸化処理を行った。なお、ここでは加熱手段として、一次反応槽及び二次反応槽と２段階の加熱処理を可能とするようにした。一次反応槽においては６０℃で６０分加熱処理し、次いで、二次反応槽において８０℃で３０分加熱処理して、水酸化銅を酸化して酸化第二銅の粒子を得た。
【００６０】
加熱処理された濃縮液を、フィルタープレス脱水機により脱水処理し、脱水ケーキを得た。得られた脱水ケーキの含水率は６０．２％、銅含有率は６４．６％であった。したがって、含水率が低く、銅含有率の高い脱水ケーキが得られ、操作性を良好に、効率良く、銅を回収できた。
【００６１】
ここで、脱水ケーキの含水率は、ＪＩＳ  Ｍ  ８８２０：２０００に準じて求めた。また、脱水ケーキ中の銅含有率は、蛍光Ｘ線分析法（ＸＲＦ）による測定に基づいて求めた。
【００６２】
（実施例２）
図４に示した装置において、さらに加熱手段が２段階での加熱処理を可能とした銅含有水の処理装置を用いた実施例について説明する。
被処理水として、ｐＨが１．０未満の銅エッチング廃液である銅含有水を用意した。この銅含有水をｐＨ調整槽に収容し、ｐＨ調整剤として水酸化ナトリウム水溶液をｐＨ調整槽に添加した。銅含有水のｐＨが１０．０となるようにｐＨ調整剤を添加して、粒子状の水酸化銅を析出させた。
【００６３】
次に、ｐＨ調整を行った銅含有水を、濃縮・脱塩槽に移送した。そして、濃縮・脱塩槽に収容した銅含有水を第３の膜ろ過手段（住友電工株式会社製、商品名：ポアフロン；内圧式の中空糸膜モジュール、中空糸の内径  ３．５ｍｍ）によりクロスフローろ過を行った。このとき、ろ過は７分間を１サイクルとし、６分３０秒間はろ過通水、３０秒間は逆洗による洗浄、として処理を行った。このろ過により、ｐＨ調整された被処理水は濃縮された銅含有水と透過水とに分離され、高濃度の銅化合物を含有する濃縮液を得た。この濃縮液であるスラリーをｐＨ調整槽に戻し、該スラリーの活性汚泥浮遊物質（ＭＬＳＳ）をＭＬＳＳ計（横川電機株式会社製、商品名：ＳＳ３００Ｇ）で測定した。ＭＬＳＳが、２００００ｍｇ／Ｌを超えるまで、第３の膜ろ過手段による膜ろ過を繰り返し行った。ＭＬＳＳが上記数値を超えたところで、第３の膜ろ過を停止した。
【００６４】
次に、濃縮・脱塩槽に希釈液として工水を供給して、スラリーを希釈した。希釈液の添加量は、濃縮・脱塩槽内のレベルセンサーで制御し、希釈液を添加した混合液の量が、処理対象とした銅含有水と同量となる量（濃縮液をほぼ２倍希釈する量）を供給した。次いで、希釈されたスラリーを、第３の膜ろ過手段（住友電工株式会社製、商品名：ポアフロン；内圧式の中空糸膜モジュール、中空糸の内径  ３．５ｍｍ）によりクロスフローろ過を行った。ここでも、ろ過は７分間を１サイクルとし、６分３０秒間はろ過通水、３０秒間は逆洗による洗浄、として処理を行った。
このろ過により、第３の膜ろ過により得られた濃縮液は、濃縮された銅含有水と透過水とに再度分離され、濃縮液を濃縮・脱塩槽に戻した。該濃縮液のＭＬＳＳをＭＬＳＳ計で測定し、２００００ｍｇ／Ｌを超えるまで、第３の膜ろ過による処理を継続した。
再度、希釈液の添加及び第２のろ過膜によるろ過操作を、濃縮・脱塩槽内に設けた導電率計（横河電機株式会社製、商品名：４線式導電率/抵抗率計  ＳＣ４５０Ｇ）により測定される導電率が２０００μＳ／ｍ以下となるまで繰り返して行った。本実施例では４回繰り返した。
【００６５】
導電率が２０００μＳ／ｍ以下となったところで希釈液の添加を停止し、再度、第２の膜ろ過により、得られる濃縮水が２００００ｍｇ／Ｌを超えるまで濃縮を行った。得られた濃縮水を加熱手段に移送して、加熱による酸化処理を行った。なお、ここでは加熱手段として、一次反応槽及び二次反応槽と２段階の加熱処理を可能とするようにした。一次反応槽においては６０℃で６０分加熱処理し、次いで、二次反応槽において８０℃で３０分加熱処理して、水酸化銅を酸化して酸化第二銅の粒子を得た。
【００６６】
加熱処理された濃縮液を、フィルタープレス脱水機により脱水処理し、脱水ケーキを得た。得られた脱水ケーキの含水率は６０．２％、銅含有率は６４．６％であった。したがって、含水率が低く、銅含有率の高い脱水ケーキが得られ、操作性を良好に、効率良く、銅を回収できた。
【００６７】
本実施例では、濃縮工程と脱塩工程とを、同じ収容槽と膜ろ過手段により行ったが、実施例１と同様に銅含有率の高い脱水ケーキを得られることが確認できた。これにより、装置構成を簡略化することで、設置スペースを小さく、使用装置点数も少なくしたが、高い銅含有率を有する脱水ケーキが得られることがわかった。
【００６８】
以上説明したように、本実施形態では、脱塩を加熱処理前に迅速に行うことで、加熱反応時の反応容器や配管等の腐食を抑えることができ、脱水ケーキ中の酸化第二銅の純度が向上する。また、加熱により酸化第二銅とするため脱水ケーキの脱水性が向上する。さらに、脱塩を遠心分離により行うことで、操作性が良好となる。そのため、銅含有水からの銅の回収を、良好にかつ効率良く実施できる銅含有水の処理方法および処理装置を提供することができる。
【００６９】
以上、本発明のいくつかの実施形態を説明したが、これらの実施形態は例として掲示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１０，２０，３０  銅含有水の処理装置
１１  ｐＨ調整槽
１２  ｐＨ調整剤添加手段
１３  第１の膜ろ過手段
１４  脱塩槽
１５  第２の膜ろ過手段
１６  循環経路
１７  活性汚泥浮遊物質（ＭＬＳＳ）計
１８  加熱手段
１９  脱水機
【図１】
2017056416.tif 000003
【図２】
2017056416.tif 000004
【図３】
2017056416.tif 000005
【図４】
2017056416.tif 000006